(57)【特許請求の範囲】
【請求項１】
バックライトユニット用プリズムシートにおいて、
下面に深さが１μｍ−１５０μｍの多数の半球状の凹所が形成された下層拡散部と;
上記下層拡散部の上面に形成された下層部と;
上記下層部の上面に形成され、柱状のプリズム形状が互いに平行に複数個形成されている中層部と;
上層部と;
上記上層部の上面に形成され、高さが１μｍ−１５０μｍの多数の半球状の突出部が形成された上層拡散部を含み、
上記上層部と上記中層部のプリズム状突出部の谷部位の間に空気層が形成されており、上記の中層部のプリズム状突出部の頂点部と上記上層部は、接着剤により一体化されていることを特徴とする拡散手段が一体化されたプリズムシート。
【請求項２】
バックライトユニット用プリズムシートにおいて、
下面に高さが１μｍ−１５０μｍの多数の半球状の突出部が形成された下層拡散部と;
上記下層拡散部の上面に形成された下層部と;
上記下層部の上面に形成され、柱状のプリズム形状が互いに平行に複数個形成されている中層部と;
上層部と;
上記上層部の上面に形成され、高さが１μｍ−１５０μｍの多数の半球状の突出部が形成された上層拡散部を含み、
上記上層部と上記中層部のプリズム状突出部の谷部位の間に空気層が形成されており、上記の中層部のプリズム状突出部の頂点部と上記上層部は、接着剤により一体化されていることを特徴とする拡散手段が一体化されたプリズムシート。
【請求項３】
バックライトユニット用プリズムシートにおいて、
下面に深さが１μｍ−１５０μｍの多数の半球状の凹所が形成された下層拡散部と;
上記下層拡散部の上面に形成された下層部と;
上記下層部の上面に形成され、柱状のプリズム形状が互いに平行に複数個形成されている中層部と;
上層部と;
上記上層部の上面に形成され、深さが１μｍ−１５０μｍの多数の半球状の凹所が形成された上層拡散部を含み、
上記上層部と上記中層部のプリズム状突出部の谷部位の間に空気層が形成されており、上記の中層部のプリズム状突出部の頂点部と上記上層部は、接着剤により一体化されていることを特徴とする拡散手段が一体化されたプリズムシート。
【請求項４】
バックライトユニット用プリズムシートにおいて、
下面に高さが１μｍ−１５０μｍの多数の半球状の突出部が形成された下層拡散部と;
上記下層拡散部の上面に形成された下層部と;
上記下層部の上面に形成され、柱状のプリズム形状が互いに平行に複数個形成されている中層部と;
上層部と;
上記上層部の上面に形成され、深さが１μｍ−１５０μｍの多数の半球状の凹所が形成された上層拡散部を含み、
上記上層部と上記中層部のプリズム状突出部の谷部位の間に空気層が形成されており、上記の中層部のプリズム状突出部の頂点部と上記上層部は、接着剤により一体化されていることを特徴とする拡散手段が一体化されたプリズムシート。
【請求項５】
バックライトユニット用プリズムシートにおいて、
下面に深さが１μｍ−１５０μｍの多数の半球状の凹所が形成されて上面に柱状のプリズム形状が互いに平行に複数個形成されている下層部と;
上層部と;
上記上層部の上面に形成され、上面に高さが１μｍ−１５０μｍの多数の半球状の突出部が形成された上層拡散部を含み、
上記上層部と上記下層部のプリズム状突出部の谷部位の間に空気層が形成されており、上記下層部のプリズム状突出部の頂点部と上記上層部は、接着剤により一体化されていることを特徴とする拡散手段が一体化されたプリズムシート。
【請求項６】
バックライトユニット用プリズムシートにおいて、
下面に高さが１μｍ−１５０μｍの多数の半球状の突出部が形成されて上面に柱状のプリズム形状が互いに平行に複数個形成されている下層部と;
上層部と;
上記上層部の上面に形成され、上面に高さが１μｍ−１５０μｍの多数の半球状の突出部が形成された上層拡散部を含み、
上記上層部と上記下層部のプリズム状突出部の谷部位の間に空気層が形成されており、上記下層部のプリズム状突出部の頂点部と上記上層部は、接着剤により一体化されていることを特徴とする拡散手段が一体化されたプリズムシート。
【請求項７】
バックライトユニット用プリズムシートにおいて、
下面に深さが１μｍ−１５０μｍの多数の半球状の凹所が形成されて上面に柱状のプリズム形状が互いに平行に複数個形成されている下層部と;
上層部と;
上記上層部の上面に形成され、上面に深さが１μｍ−１５０μｍの多数の半球状の凹所が形成された上層拡散部を含み、
上記上層部と上記下層部のプリズム状突出部の谷部位の間に空気層が形成されており、上記下層部のプリズム状突出部の頂点部と上記上層部は、接着剤により一体化されていることを特徴とする拡散手段が一体化されたプリズムシート。
【請求項８】
バックライトユニット用プリズムシートにおいて、
下面に高さが１μｍ−１５０μｍの多数の半球状の突出部が形成されて上面に柱状のプリズム形状が互いに平行に複数個形成されている下層部と;
上層部と;
上記上層部の上面に形成され、上面に深さが１μｍ−１５０μｍの多数の半球状の凹所が形成された上層拡散部を含み、
上記上層部と上記下層部のプリズム状突出部の谷部位の間に空気層が形成されており、上記下層部のプリズム状突出部の頂点部と上記上層部は、接着剤により一体化されていることを特徴とする拡散手段が一体化されたプリズムシート。
【発明の詳細な説明】
【技術分野】
【０００１】
本発明は拡散手段が一体化されたバックライトユニット用プリズムシートに関する。更に詳しくはプリズムシートの上下面に拡散層が結合され、内部にプリズム状突出部が形成されているバックライトユニット用プリズムシートに関する。
【背景技術】
【０００２】
図１は従来のバックライトユニットの構成を示した図面である。
【０００３】
図１に示すように従来のバックライトユニットは線光源である蛍光ランプ１と蛍光ランプ１の光を反射させるランプ反射板２が蛍光ランプ１からの光を面光源に切替えるための導光板３の一側面に配置され、導光板３の下部には光の漏出を阻止するための反射シート４が配置されている。導光板３の上部には光を均一に拡散させるための拡散シート５があり、その上には散乱した光を集光させるためにそれぞれ三角状の扇状プリズム８、９を多数有しているプリズムシート６、７が置かれている。二枚のプリズムシート６、７は扇状プリズム８、９が相互直角になるように配置されており、それぞれ異なる方向の光を集光し、上部のプリズムシート９上にはプリズムを引っ掻きから保護し、かつ異物の侵入を防止するための保護のシート１０が配置されており、各構成等は相互組み立てによってバックライトユニットになる。
【０００４】
従来のプリズムシートは片面がプリズム状の突出部と凹部から成り、バックライトユニットの組み立て時に、プリズムの引っ掻きによる不良、プリズム状突出部間の谷に微細な異物が侵入して生じる不良及び保護シートとの摩擦によるプリズム状突出部の傷の発生による不良など、慎重に組み立てても多くの組み立て不良が発生して生産性が下がり、不良発生時の再製作による材料費損失も大きなものとなっている。
【０００５】
また、組み立て時にも、拡散シートとプリズムシートそして保護シートを順に別々に積層しなければならないという問題点がある。
【発明の概要】
【発明が解決しようとする課題】
【０００６】
本発明は上記の問題点に鑑みてなされたものであって、本発明はプリズムを引っ掻きから保護し、バックライトユニットの組み立て時のプリズム状突出部間の谷部位への異物の侵入を防止するために、また、組み立て時間を減らして組み立て作業を単純化してコストを減らすために、種々の光学シートを一体的に積層し、かつプリズムシートの外面に拡散層が形成され、プリズム状突出部がプリズムシートに形成され、拡散手段が一体化されたプリズムシートを提供するものである。
【課題を解決するための手段】
【０００７】
本発明は、バックライトユニット用プリズムシートにおいて、下面に深さが1μｍ−150μｍの多数の半球状の凹所が形成された下層拡散部と;上記下層拡散部の上面に形成された下層部と;上記下層部の上面に形成され、柱状のプリズム形状が互いに平行に複数個形成されている第1の中層部と;第2の中層部と;上記第2の中層部の上面に形成された上層部と;上記上層部の上面に形成され、高さが1μｍ−150μｍの多数の半球状の突出部が形成された上層拡散部を含み、上記第2の中層部と前記第1の中層部のプリズム状突出部の谷部位の間に空気層が形成されており、上記第1の中層部と上記第2の中層部とは融着によって互いに一体化されていることを特徴とする拡散手段が一体化されたプリズムシートである。
【発明の効果】
【０００８】
本発明によれば、プリズム状突出部がプリズムシートに形成され、プリズムシートに拡散層が結合されているため、バックライトユニット組み立て時の引っ掻きや異物侵入による不良率を大幅に減少させることができ、他のシートとの摩擦による白点発生も減るため、作業性が向上し、これによる不良率を大きく減らして生産性を向上させることができる。また種々の光学シートを一体に積層して形成できるため、組み立て時間を減らして組み立て作業を単純化し、コストを低減することができる。
【図面の簡単な説明】
【０００９】
【図１】従来のバックライトユニットを示した分解斜視図である。
【図２】本発明の第１の実施形態による拡散手段が一体化されたプリズムシートの斜視図である。
【図３】図２の下層拡散部に形成された突出部の大きさと密度を制限した拡散手段が一体化されたプリズムシートの下部斜視図である。
【図４】本発明の第２の実施形態による拡散手段が一体化されたプリズムシートの斜視図である。
【図５】本発明の第３の実施形態による拡散手段が一体化されたプリズムシートの斜視図である。
【図６】本発明の第４の実施形態による拡散手段が一体化されたプリズムシートの斜視図である。
【図７】本発明の第５の実施形態による拡散手段が一体化されたプリズムシートの斜視図である。
【図８】本発明の第６の実施形態による拡散手段が一体化されたプリズムシートの斜視図である。
【図９】本発明の第７の実施形態による拡散手段が一体化されたプリズムシートの斜視図である。
【図１０】本発明の第８の実施形態による拡散手段が一体化されたプリズムシートの斜視図である。
【図１１】本発明の第９の実施形態による拡散手段が一体化されたプリズムシートの斜視図である。
【図１２】本発明の第１０の実施形態による拡散手段が一体化されたプリズムシートの斜視図である。
【図１３】本発明の第１１の実施形態による拡散手段が一体化されたプリズムシートの斜視図である。
【図１４】本発明の第１２の実施形態による拡散手段が一体化されたプリズムシートの斜視図である。
【図１５】本発明の第１の実施形態による拡散手段が一体化されたプリズムシートを製造する方法を説明するためのフロー図である。
【図１６】本発明の第２の実施形態による拡散手段が一体化されたプリズムシートを製造する方法を説明するためのフロー図である。
【図１７】本発明の第５の実施形態による拡散手段が一体化されたプリズムシートを製造する方法を説明するためのフロー図である。
【図１８】本発明の第９の実施形態による拡散手段が一体化されたプリズムシートを製造する方法を説明するためのフロー図である。
【図１９】本発明の第１１の実施形態による拡散手段が一体化されたプリズムシートを製造する方法を説明するためのフロー図である。
【発明を実施するための形態】
【００１０】
以下、添付した図面を参照して本発明の実施形態についてその構成及び作用を詳細に説明する。
【００１１】
図２は、本発明の第１の実施形態による拡散手段が一体化されたプリズムシートの斜視図である。
【００１２】
本発明の第１の実施形態による拡散手段が一体化されたプリズムシートは、図２に示すように、下層拡散部１１０と、下層部１２０と、第１の中層部１３０と、第２の中層部１４０と、上層部１５０と、上層拡散部１６０及び空気層１７０からなる。
【００１３】
下層拡散部１１０及び上層拡散部１６０は、光を均一に拡散させるための構成で、下層拡散部１１０は下面に光を拡散させる多数の半球状突出部が形成され、上層拡散部１６０は上面に光を拡散させる多数の半球状突出部が形成される。
【００１４】
下層拡散部１１０及び上層拡散部１６０に形成される突出部の高さは１から１５０マイクロメートルの間である。
【００１５】
下層拡散部１１０に形成される突出部の高さを１から５０マイクロメートル間で制限しつつ突出部の密度を制限して、図３に示すように各突出部間に間隙が形成されると、それによって拡散機能よりもすべり防止機能を有するようになる。
【００１６】
上記下層部１２０及び上記上層部１５０は、ＰＥＴ（polyethylene terephthalate）などの合成樹脂で構成される。
【００１７】
上記下層拡散部１１０、第１の中層部１３０、第２の中層部１４０及び上層拡散部１６０は、紫外線硬化性または熱硬化性アクリル樹脂から構成される。
【００１８】
上記第１の中層部１３０には、拡散手段が一体化されたプリズムシートの上下面の垂直方向に光を集めるための、断面三角形または三角形に類似した五面以上を有する多角形のプリズム状の多数の突出部が互いに平行に形成されている。
【００１９】
上記第１の中層部１３０のプリズム状突出部の稜線(ridges)１３３は、上記第２の中層部１４０の下面と融着によって相互接着され一体になり、上記第２の中層部１４０の下面と上記プリズム状突出部の谷部位１３６の間に空気層１７０が形成されている。
【００２０】
上記空気層１７０を形成する理由は、空気の屈折率は１であり、空気以外の他の物質はその屈折率が１より大きいため、スネル（Snell’s）の法則によって、空気以外の他の物質で満たされている場合には、拡散手段が一体化されたプリズムシートの上下面の垂直方向への集光効果が下がるので、集光効果の最大効率を得るためである。
【００２１】
導光板から出た光は、拡散シートと積層一体化させて拡散機能を実現したプリズムシートによって、拡散され、集光された後、再度拡散され、それによって望ましいバックライトでの輝度と視野角が得られる。この場合、一般のプリズムシート使用時の引っ掻きによる不良と複数の光学シート組み立て作業の不便が除去され、シート組み立ての作業性と生産性を大幅に改善し、コストの低減をはかることができる。
【００２２】
図４は、本発明の第２の実施形態による拡散手段が一体化されたプリズムシートの斜視図である。
【００２３】
本発明の第２の実施形態による拡散手段が一体化されたプリズムシートは、図４に示すように、下層拡散部２１０と、下層部１２０と、第１の中層部１３０と、第２の中層部１４０と、上層部１５０と、上層拡散部２２０及び空気層１７０からなる。
【００２４】
下層拡散部２１０及び上層拡散部２２０は光を均一に拡散させるための構成で、下層拡散部２１０は下部に光を拡散させる多数の半球状凹所が形成され、上層拡散部２２０は上部に光を拡散させる多数の半球状凹所が形成されている。
【００２５】
下層拡散部２１０及び上層拡散部２２０に形成される凹所の深さは１−１５０マイクロメートル（μｍ）間である。
【００２６】
図３に示された下層拡散部１１０と同様に、下層拡散部２１０に形成される凹所の深さを１から５０マイクロメートル間に制限しつつ凹所の密度を制限して、各凹所間に間隙が形成されると、それによって拡散機能よりもすべり防止機能を有するようになる。
【００２７】
下層部１２０と、第１の中層部１３０と、第２の中層部１４０と、上層部１５０及び空気層１７０は、上記本発明の第１の実施形態による拡散手段が一体化されたプリズムシートの構成と同様であるので詳細な説明は省略する。
【００２８】
本発明による拡散手段が一体化されたプリズムシートは、図５に示すように下層拡散部２１０と上層拡散部１６０が提供され（第３の実施形態）、図６に示すように下層拡散部１１０と上層拡散部２２０が提供されるような仕方で製造される（第４の実施形態）。
【００２９】
図７は、本発明の第５の実施形態による拡散手段が一体化されたプリズムシートの斜視図である。
【００３０】
本発明の第５の実施形態による拡散手段が一体化されたプリズムシートは、図７に示すように、下層拡散部１１０と、下層部１２０と、中層部３００と、上層部１５０と、上層拡散部１６０及び空気層１７０からなる。
【００３１】
上記中層部３００のプリズム状突出部の稜線３１０には接着剤３２０が少量塗られており、上記プリズム状突出部の稜線３１０と上記上層部１５０の下面が接着剤によって相互接着されて一体になる。上記接着剤にはシリコン−ウレタンハイブリッド構造のＳＵポリマー、アクリルポリマー、ポリエステル系ポリマーなどの高透明ポリマーが使用される。この時、接着剤をあまりにも多くつけて接着するとプリズム機能が弱化され、汚れ不良が生ずるので相互接着を維持する程度の少量を使用することが好ましい。
【００３２】
上記下層拡散部１１０と、下層部１２０と、上層部１５０と、上層拡散部１６０及び空気層１７０は、本発明の第１の実施形態による拡散手段が一体化されたプリズムシートの構成と同様であるので詳細な説明は略する。
【００３３】
本発明の第５の実施形態による拡散手段が一体化されたプリズムシートは、図８に示すように、下層拡散部１１０と上層拡散部１６０を下層拡散部２１０と上層拡散部２２０に入れ替えられ（第６の実施形態）、図９に示すように、下層拡散部２１０と上層拡散部１６０が提供され（第７の実施形態）、図１０に示すように、下層拡散部１１０と上層拡散部２２０が提供されるような仕方で変更される（第８の実施形態）。
【００３４】
図１１は、本発明の第９の実施形態による拡散手段が一体化されたプリズムシートの斜視図である。
【００３５】
本発明の第９の実施形態による拡散手段が一体化されたプリズムシートは、図１１に示すように、ＰＣ下層部４００と、上層部１５０と、上層拡散部１６０及び空気層１７０からなる。
【００３６】
上記ＰＣ下層部４００は、ＰＣ（ポリカーボネート）から構成され、上記下層部４００の上面には平らなプリズムシートの上下面の垂直方向に光を集めるための、断面三角形または三角形と類似の五面以上の多角形のプリズム状突出部が相互平行に複数個形成されており、下面には光を拡散させる多数の半球状突出部が形成される。
【００３７】
上記ＰＣ下層部４００に形成される突起の高さは１から１５０マイクロメートルの間である。
【００３８】
図３に示された下層拡散部１１０と同様に、上記ＰＣ下層部４００に形成される突出部の高さを１から５０マイクロメートルの間に制限しつつ、突出部の密度を制限して、各突出部間に間隙が形成されると、それによって拡散機能よりもすべり防止機能を有するようになる。
【００３９】
上記ＰＣ下層部４００のプリズム状突出部の稜線４１０には接着剤４２０が少量塗られており、上記プリズム状突出部の稜線と上記上層部１５０の下面が接着剤によって相互接着されて一体になっている。上記接着剤はシリコン−ウレタンハイブリッド構造のＳＵポリマー、アクリルポリマー、ポリエステル系ポリマーなどの高透明ポリマーが使用される。この時に接着剤をあまりにも多くつけて接着する場合にはプリズム機能が弱化され、汚れ不良が生ずるので相互接着を維持する程度の少量を使用することが好ましい。
【００４０】
上記上層部１５０と、上層拡散部１６０及び空気層１７０は、上記本発明の第１の実施形態による拡散手段が一体化されたプリズムシートの構成と同様であるので詳細な説明は省略する。
【００４１】
本発明の第１０の実施形態による拡散手段が一体化されたプリズムシートは、図１２に示すように、上層拡散部１６０を上層拡散部２２０に入れ替えて生成することもできる（第１０の実施形態）。
【００４２】
図１３は、本発明の第１１の実施形態による拡散手段が一体化されたプリズムシートの斜視図である。
【００４３】
本発明の第１１の実施形態による拡散手段が一体化されたプリズムシートは、図１３に示すように、ＰＣ下層部５００と、上層部１５０と、上層拡散部１６０及び空気層１７０からなる。
【００４４】
上記ＰＣ下層部５００はＰＣ（ポリカーボネート）で構成され、上記下層部５００の上面には平らなプリズムシートの上下面の垂直方向に光を集めるための断面三角形または三角形と類似の五面以上の多角形のプリズム状の突出部が相互平行に複数個形成されおり、下面には光を拡散させる多数の半球状凹所が形成される。
【００４５】
上記ＰＣ下層部５００に形成される凹所の深さは１から１５０マイクロメートル間である。
【００４６】
上記ＰＣ下層部５００のプリズム状突出部の稜線５１０には接着剤５２０が少量塗られており、上記プリズム状突出部の稜線と上記上層部１５０の下面が接着剤によって相互接着され、一体になっている。上記接着剤ではシリコン−ウレタンハイブリッド構造のＳＵポリマー、アクリルポリマー、ポリエステル系ポリマーなどの高透明ポリマーが使用される。この時に接着剤をあまりにも多くつけて接着する場合にはプリズム機能が弱化され、汚れ不良が生ずるので相互接着を維持する程度の少量を使用することが好ましい。
【００４７】
上記上層部１５０と、上層拡散部１６０及び空気層１７０は、上記本発明の第１の実施形態による拡散手段が一体化されたプリズムシートの構成と同様であるので詳細な説明は省略する。
【００４８】
本発明の第１１の実施形態による拡散手段が一体化されたプリズムシートは、図１４に示すように、上層拡散部１６０を上層拡散部２２０に入れ替えるような仕方で変更することもできる（第１２の実施形態）。
【００４９】
図１５は、本発明の第１の実施形態による拡散手段が一体化されたプリズムシートを製造する方法を説明するためのフロー図である。
【００５０】
その製造方法は、上記下層部１２０の下面に未硬化(uncured)状態の紫外線硬化性または熱硬化性アクリル樹脂を一定厚さで塗る第１段階（Ｓ１１０）と、
上記第１段階で下面にアクリル樹脂が塗られた下層部１２０を、多数の半球状凹所を有するロールに通過させてアクリル樹脂層に多数の半球状突出部を形成し、紫外線を照射するか熱を与えて上記多数の半球状突出部が形成されたアクリル樹脂層を完全に硬化させて下層拡散部１１０を形成する第２段階（Ｓ１２０）と、
上記下層部１２０の上面に未硬化状態の紫外線硬化性または熱硬化性アクリル樹脂を一定厚さで塗る第３段階（Ｓ１３０）と、
上記第３段階で上面にアクリル樹脂が塗られた下層部１２０を、プリズム状凹所を有するロールに通過させてアクリル樹脂層にプリズム状突出部を形成し、紫外線を照射するか熱を与えて上記プリズム状突出部を有するアクリル樹脂層を完全に硬化させて第１の中層部１３０を形成する第４段階（Ｓ１４０）と、
上記上層部１５０の上面に未硬化状態の紫外線硬化性または熱硬化性アクリル樹脂を一定厚さで塗る第５段階（Ｓ１５０）と、
上記第５段階で上面にアクリル樹脂が塗られた上層部１５０を、多数の半球状凹所を有するロールに通過させてアクリル樹脂層に多数の半球状突出部を形成し、紫外線を照射するか熱を与えて上記多数の半球状突出部が形成されたアクリル樹脂層を完全に硬化させて上層拡散部１６０を形成する第６段階（Ｓ１６０）と、
上記上層部１５０の下面に未硬化状態の紫外線硬化性または熱硬化性アクリル樹脂を一定厚さで塗って未硬化状態のアクリル樹脂層を形成し、上記上層部１５０に塗られた未硬化状態のアクリル樹脂が上記第１の中層部１３０のプリズム状突出部を伝って流れ落ちないようにするために、上記下層部１２０を上記上層部１５０の上側に位置させた状態で、上記第１の中層部１３０のプリズム状突出部の稜線と上記上層部１５０の未硬化状態のアクリル樹脂層が当接するように上記下層部１２０及び上層部１５０を相互密着させるが、上記プリズム状突出部の稜線は上記上層部１５０の一面と直接当接せず、上記上層部１５０のアクリル樹脂層に僅かにオーバーラップする程度の圧力で密着させる第７段階（Ｓ１７０）と、
上記上層部１５０の下面のアクリル樹脂層を、紫外線を照射するか熱を与えて硬化させ、第２の中層部１４０を形成する第８段階（Ｓ１８０）と、を含んでいる。
【００５１】
図１６は、本発明の第２の実施形態による拡散手段が一体化されたプリズムシートを製造する方法を説明するためのフロー図である。
【００５２】
その製造方法は、上記下層部１２０の下面に未硬化状態の紫外線硬化性または熱硬化性アクリル樹脂を一定厚さで塗る第１段階（Ｓ２１０）と、
上記第１段階で下面にアクリル樹脂が塗られた下層部１２０を多数の半球状突出部を有するロールに通過させ、アクリル樹脂層に多数の半球状凹所を形成し、紫外線を照射するか熱を与えて上記多数の半球状凹所が形成されたアクリル樹脂層を完全に硬化させて下層拡散部２１０を形成する第２段階（Ｓ２２０）と、
上記下層部１２０の上面に未硬化状態の紫外線硬化性または熱硬化性アクリル樹脂を一定厚さで塗る第３段階（Ｓ２３０）と、
上記第３段階で上面にアクリル樹脂が塗られた下層部１２０を、プリズム状凹所を有するロールに通過させてアクリル樹脂層にプリズム状突出部を形成し、紫外線を照射するか熱を与えて上記プリズム状突出部を有するアクリル樹脂層を完全に硬化させ、第１の中層部１３０を形成する第４段階（Ｓ２４０）と、
上記上層部１５０の上面に未硬化状態の紫外線硬化性または熱硬化性アクリル樹脂を一定厚さで塗る第５段階（Ｓ２５０）と、
上記第５段階で上面にアクリル樹脂が塗られた上層部１５０を多数の半球状突出部を有するロールに通過させ、アクリル樹脂層に多数の半球状凹所を形成し、紫外線を照射するか熱を与えて上記多数の半球状凹所が形成されたアクリル樹脂層を完全に硬化させて上層拡散部２２０を形成する第６段階（Ｓ２６０）と、
上記上層部１５０の下面に未硬化状態の紫外線硬化性または熱硬化性アクリル樹脂を一定厚さで塗って、未硬化状態のアクリル樹脂層を形成し、上記上層部１５０に塗られた未硬化状態のアクリル樹脂が上記第１の中層部１３０のプリズム状突出部を伝って流れ落ちないようにするために、上記下層部１２０を上記上層部１５０の上側に位置させた状態で、上記第１の中層部１３０のプリズム状突出部の稜線と上記上層部１５０の未硬化状態のアクリル樹脂層が当接するように上記下層部１２０及び上層部１５０を相互密着させるが、上記プリズム状突出部の稜線が上記上層部１５０の一面と直接当接することなく、上記上層部１５０のアクリル樹脂層に僅かにオーバーラップする程度の圧力で密着させる第７段階（Ｓ２７０）と、
上記上層部１５０の下面のアクリル樹脂層を、紫外線を照射するか熱を与えて完全に硬化させて第２の中層部１４０を形成する第８段階（Ｓ２８０）を含んでいる。
【００５３】
図１７は本発明の第５の実施形態による拡散手段が一体化されたプリズムシートを製造する方法を説明するためのフロー図である。
【００５４】
その製造方法は、上記下層部１２０の下面に未硬化状態の紫外線硬化性または熱硬化性アクリル樹脂を一定厚さで塗る第１段階（Ｓ３１０）と、
上記第１段階で下面にアクリル樹脂が塗られた下層部１２０を多数の半球状凹所を有するロールに通過させてアクリル樹脂層に多数の半球状突出部を形成し、紫外線を照射するか熱を与えて上記多数の半球状突出部が形成されたアクリル樹脂層を完全に硬化させて下層拡散部１１０を形成する第２段階（Ｓ３２０）と、
上記下層部１２０の上面に未硬化状態の紫外線硬化性または熱硬化性アクリル樹脂を一定厚さで塗る第３段階（Ｓ３３０）と、
上記第３段階で上面にアクリル樹脂が塗られた下層部１２０をプリズム状凹所を有するロールに通過させてアクリル樹脂層にプリズム状突出部を形成し、紫外線を照射するか熱を与えて上記プリズム状突出部を有するアクリル樹脂層を完全に硬化させて中層部３００を形成する第４段階（Ｓ３４０）と、
上記上層部１５０の上面に未硬化状態の紫外線硬化性または熱硬化性アクリル樹脂を一定厚さで塗る第５段階（Ｓ３５０）と、
上記第５段階で上面にアクリル樹脂が塗られた上層部１５０を多数の半球状凹所を有するロールに通過させてアクリル樹脂層に多数の半球状突出部を形成し、紫外線を照射するか熱を与えて上記多数の半球状突出部が形成されたアクリル樹脂層を完全に硬化させて上層拡散部１６０を形成する第６段階（Ｓ３６０）と、
上記中層部３００のプリズム状突出部の稜線３１０に接着剤３２０を塗って、上記上層部と当接するように上記下層部１２０及び上層部１５０を相互密着させる第７段階（Ｓ３７０）と、
上記中層部３００に塗られた接着剤３２０を乾燥させる第８段階を含んでいる。
【００５５】
図１８は、本発明の第９の実施形態による拡散手段が一体化されたプリズムシートを製造する方法を説明するためのフロー図である。
【００５６】
その製造方法は、ＰＣで形成されたＰＣ下層部４００を、プリズム状凹所を有する上部ロールと、多数の半球状凹所を有する下部ロール間に通過させて、上面にはプリズム状突出部を、また下面には多数の半球状突出部を形成し、上記ＰＣ下層部４００に紫外線を照射するか熱を与えて硬化させる第１段階（Ｓ４１０）と、
上記上層部１５０の上面に未硬化状態の紫外線硬化性または熱硬化性アクリル樹脂を一定厚さで塗る第２段階（Ｓ４２０）と、
上記第２段階で上面にアクリル樹脂が塗られた上層部１５０を多数の半球状凹所を有するロールに通過させてアクリル樹脂層に多数の半球状突出部を形成し、紫外線を照射するか熱を与えて上記多数の半球状突出部が形成されたアクリル樹脂層を完全に硬化させて上層拡散部１６０を形成する第３段階（Ｓ４３０）と、
上記ＰＣ下層部４００のプリズム状突出部の稜線４１０に接着剤４２０を塗り付け、上記上層部と当接するように上記ＰＣ下層部４００及び上層部１５０を相互密着させる第４段階（Ｓ４３０）と、
上記ＰＣ下層部４００に塗られた接着剤４２０を乾燥させる第５段階を含んでいる。
【００５７】
図１９は本発明の第１１の実施形態による拡散手段が一体化されたプリズムシートを製造する方法を説明するためのフロー図である。
【００５８】
その製造方法は、ＰＣで形成されたＰＣ下層部５００をプリズム状凹所を有する上部ロールと、多数の半球状突出部を有する下部ロール間に通過させて上面にはプリズム状突出部を、また下面には多数の半球状凹所を形成し、上記ＰＣ下層部５００に紫外線を照射するか熱を与えて硬化させる第１段階（Ｓ５１０）と、
上記上層部１５０の上面に未硬化状態の紫外線硬化性または熱硬化性アクリル樹脂を一定厚さで塗る第２段階（Ｓ５２０）と、
上記第２段階で上面にアクリル樹脂が塗られた上層部１５０を多数の半球状凹所を有するロールに通過させてアクリル樹脂層に多数の半球状を突出部形成し、紫外線を照射するか熱を与えて上記多数の半球状凹所が形成されたアクリル樹脂層を完全に硬化させて上層拡散部１６０を形成する第３段階（Ｓ５３０）と、
上記ＰＣ下層部５００のプリズム状突出部の稜線５１０に接着剤５２０を塗り付け、上記上層部と当接するように上記ＰＣ下層部５００及び上層部１５０を相互密着させる第４段階（Ｓ５３０）と、
上記ＰＣ下層部５００に塗られた接着剤５２０を乾燥させる第５段階を含んでいる。
【００５９】
以上、添付された図面を参照して本発明の実施形態を説明したが、本発明が属する技術分野で通常の知識を持った者は本発明がその技術的思想や必須的な特徴を変更しないで他の具体的な形態で実施できるということが理解できる。従って、以上で記述された実施形態はすべての面から例示的なことであり限定的ではない。
【符号の説明】
【００６０】
１１０・・・下層拡散部、１２０・・・下層部、１３０・・・第１の中層部、１４０・・・第２の中層部、１５０・・・上層部、１６０・・・上層拡散部、１７０・・・空気層、１３３・・・稜線、１３６・・・谷部位。
【図１】
0005961573.tif 000002
【図２】
0005961573.tif 000003
【図３】
0005961573.tif 000004
【図４】
0005961573.tif 000005
【図５】
0005961573.tif 000006
【図６】
0005961573.tif 000007
【図７】
0005961573.tif 000008
【図８】
0005961573.tif 000009
【図９】
0005961573.tif 000010
【図１０】
0005961573.tif 000011
【図１１】
0005961573.tif 000012
【図１２】
0005961573.tif 000013
【図１３】
0005961573.tif 000014
【図１４】
0005961573.tif 000015
【図１５】
0005961573.tif 000016
【図１６】
0005961573.tif 000017
【図１７】
0005961573.tif 000018
【図１８】
0005961573.tif 000019
【図１９】
0005961573.tif 000020